(57)【要約】【課題】  安価で緩衝性、吸湿及び保湿性、断熱及び保冷性並びに柔軟性に優れ且廃棄も可能な多機能包装材の提供。【解決手段】  紙素材、天然繊維よりなる不織布素材若しくは生分解性樹脂フィルム素材からなる分解性基材の一側面に、シロキサン及びシラノール塩多分子量溶液に対して天然ゴムラテックスが１０乃至５０重量％割合で混合された発泡塗着材が塗着されたうえ、加熱発泡若しくは加熱加圧発泡させて所要の厚さと発泡倍率の発泡層が一体的に形成された構成。【選択図】  図１
2006168826.tif 000002
【特許請求の範囲】
【請求項１】
紙素材若しくは天然繊維不織布素材からなる分解性基材の一側面に、シロキサン及びシラノール塩多分子量溶液に対し１０乃至５０重量％割合で混合された発泡塗着材が塗着されたうえ、加熱発泡若しくは加熱加圧発泡により５乃至３０倍に発泡させた発泡層が一体的に形成されてなることを特徴とする多機能包装材。
【請求項２】
分解性基材が生分解性樹脂よりなるフィルム素材である請求項１記載の多機能包装材。
【請求項３】
分解性基材の内側面に発泡塗着材が塗着され仮着されたうえ、加熱発泡若しくは加熱加圧発泡により分解性基材の内側面に発泡層を一体的に形成させてなる、請求項１若しくは請求項２記載の多機能包装材。
【請求項４】
分解性基材の両側面に発泡塗着材が塗着されたうえ、加熱発泡若しくは加熱加圧発泡させて分解性基材の両側面に発泡層を一体的に形成させてなる請求項１若しくは請求項２記載の多機能包装材。
【発明の詳細な説明】
【技術分野】
【０００１】  本発明は多様な機能を保持する包装材に係り、更に詳しくは緩衝機能や断熱保冷機能並びにガス吸着性や吸保湿性と、且廃棄性に優れる多機能包装材に関する。
【背景技術】
【０００２】  包装材は多種多様な被包装物を包被のうえ保護し、汚損の防止を図りながら保管や輸送或いは持ち運びに供するものであるため極めて膨大量の消費がなされるもので、これがためには比較的強靭で且安価な素材が要請され且被包装物が生鮮野菜や果実、魚介類或いは加工食品等水分率の高いものでは防水性も要求されることから洋紙や和紙等からなる紙素材やポリエチレン並びにポリプロピレン若しくはポリスチレン等の合成樹脂フィルム素材を、シート状やフィルム状のまま或いは適宜の袋状に加工させた状態で従来から使用がなされている。【０００３】  而して近年においては生活水準の向上とともに高級化指向の高まりに伴い、生鮮野菜とりわけ果実類においては極めて高品質高価な果実類の生産と消費がなされていることを初め、業務用はもとより家庭用の調度品や装飾品、食器類或いは雑貨等も安価な合成樹脂素材のものから天然高級木材やクリスタルガラス或いは陶磁素材を用いた高級高価な物へと代替がなされており、更には電子回路を内蔵した小型軽量な事務機器類や音響機器或いは通信機器類も多量に普及且使用されるに至っている。【０００４】  これがために従来の如く単に強力や防水性を保持する包装材では到底対処できぬものであって、即ち葉菜類では主に合成樹脂フィルムにより包被され、且果実類では薄葉紙等により包被がなされているものの、合成樹脂フィルムでは透気性や保湿性も無いために蒸れの発生ばかりか、放出されるエチレンガスが籠り短時に委凋と鮮度低下や変色等が招来され、更に薄葉紙等による包被も塵埃付着の防止はなされるものの、輸送や保管或いは取扱い時の外部衝撃で容易に損傷を被る危険が頗る多い。【０００５】  かかる状況に対して、近年では果実類においては発泡スチレンや発泡ポリエチレン若しくは発泡ポリプロピレン等の緩衝ネット体で包着させ、或いは発泡シートやエアーキャップシート等で包被させて外部衝撃を緩和し損傷防止を図ることが用いられており、更に調度品や食器類、雑貨或いは事務機器や電子機器等にもこれら発泡シートやエアーキャップシート等の使用が主になされている。【０００６】  然るに該緩衝ネット体や発泡シート或いはエアーキャップ等は外部衝撃の緩和による被包装物の保護機能は発揮されるものの、果実類に要請されるガス吸着性或いは葉菜類に要請される吸湿性や保湿性には対処できず、而もこれらは嵩高なうえコストも著しく割高となるばかりか合成樹脂フィルムと同様に廃棄が出来ず、使用後の分別回収や再利用のために多額な費用が強いられる等多くの問題を内在している。【０００７】  かかる実情に鑑み研究を重ねた結果、シロキサン及びシラノール塩多分子量溶液は略１１０℃以上の比較的低温度でも略５０倍程度に発泡がなしえ、且該シロキサン及びシラノール塩多分子量溶液は天然ゴムラテックスが容易に混合しえること、及びこの混合されたシロキサン及びシラノール塩溶液及び天然ゴムラテックス溶液を紙やフィルムに塗着し且加熱することで柔軟で緩衝性に優れる発泡層が強固に形成しえることを究明し本発明に至った。
【発明の開示】
【発明が解決しようとする課題】
【０００８】  本発明は安価なうえ緩衝性、吸湿及び保湿性、断熱及び保冷性並びに柔軟性にも優れ且廃棄も可能な多機能包装材を提供することにある。
【課題を解決するための手段】
【０００９】  上述の課題を解決するために本発明が用いた手段は、洋紙や和紙等の紙素材若しくはパルプ、綿、麻等の天然繊維からなる不織布素材等自己分解の可能な分解性基材の一側面若しくは両側面に、シロキサン及びシラノール塩多分子量溶液に対して天然ゴムラテックスが１０乃至５０重量％割合で混合された発泡塗着材を塗着したうえ、且加熱発泡若しくは加熱加圧発泡させて所要の厚さと発泡倍率の柔軟な発泡層を一体的に形成させた多機能包装材の構成に存するものであり、更には防水性を保持させるために分解性基材として生分解性樹脂からなるフィルム素材が用いられた構成の多機能包装材に存する。
【発明の効果】
【００１０】  本発明はかかる構成からなるもので、発泡塗着材のシロキサン及びシラノール塩多分子量溶液は珪素と酸素及び水素からなる固形成分が略３０重量％、水略７０重量％の溶液であり且混合される天然ゴムラテックスもゴム成分であるシス１，４−ポリイソプレンが略３５重量％、水略６５重量％の溶液であるため相互が均質に混合されるとともに、天然ゴムラテックスが１０乃至５０重量％の割合で混合されたうえ、分解性基材の一側面若しくは二側面に塗着されるため天然ゴムラテックスの粘着性により、分解性基材と強固に塗着がなされる。【００１１】  そして塗着された発泡塗着材が加熱されることにより、シロキサン及びシラノール塩多分子量溶液の発泡に伴い所要の厚さで且天然ゴムラテックスの粘弾性が発揮されて柔軟で弾性回復率の大きな緩衝性に優れた発泡層が形成される。加えて発泡塗着材の加熱発泡に際して発泡を抑制させるために加熱加圧を施すことにより著しく強固な発泡構造が形成され、特に多重な被包装物の包装若しくは梱包のために極めて良好な緩衝性が発揮される。【００１２】  更に本発明の発泡層は微細で且膨大量の気泡で形成されるため、断熱性や保冷性に極めて優れ、加温され若しくは保冷された食品類を保温若しくは保冷したまま長時に亘って輸送や持ち運びすることが可能となる。而も発泡層はシロキサン及びシラノール塩多分子量溶液の加熱発泡で酸化珪素化しているため、吸湿性や保湿性が高く葉菜類等の委凋が防止され、且本発明は使用後の廃棄に際しても極めて短期の自己分解がなしえるため容易に廃棄がなしえる等多くの優れた特長を具備するものである。
【発明を実施するための最良の形態】
【００１３】  薄葉紙からなる分解性基材の一側面に、シロキサン及びシラノール塩多分子量溶液に天然ゴムラテックスを１０乃至３０重量％混合させた発泡塗着材を塗着し、且加熱により１０乃至２０倍に発泡させた発泡層を一体的に形成させた構成。
【実施例１】
【００１４】  以下に本発明実施例を図とともに詳細に説明すれば、図１は片側面に発泡層が形成された本発明の説明図であって、分解性基材１は使用後の廃棄に際し自己崩壊若しくは自己分解しえる素材が望まれることから、洋紙や和紙等の紙素材、若しくはパルプ、綿、麻等の天然繊維からなる不織布素材等が使用される。【００１５】  そして紙素材の場合でも、被包装物が葉菜類や果実類等吸湿性や保湿性、ガス吸着性、保冷性、緩衝性等多様な機能が要請される場合や、或いは比較的軽量な被包装物の包装用には薄葉紙や家庭用薄葉紙の如く薄肉で安価なものが好適であり、反面被包装物が多重量なものには十分な強力も要請されるため、クラフト紙等厚肉で強靭なものが望まれる。【００１６】  更に被包装物がクリスタルガラスや陶磁器或いは精密事務機や電子機器等には、包装材自体の豪華さに加えて緩衝性や吸湿性が要請されるものであるからパルプ、綿、麻等天然繊維を用いた不織布素材が好適である。【００１７】  加えて魚介類や加工食品等多量の水分を含む被包装物の場合には防水性も要求されることから、ポリ・Ｌ・乳酸やポリ・ε・カプロラクトン、ポリブチレンサクシネートやポリブチレンアジペート等の生分解性樹脂により形成されたフィルム素材が望ましい。【００１８】  かくして選択される分解性基材１の一側面１Ａには、所要の厚さと発泡倍率の発泡層２が一体的に形成されている。
この発泡層２は図２に示すように発泡塗着材２０を所要の厚さに塗着させたうえ、加熱発泡若しくは加熱加圧発泡させるもので、該発泡塗着材２０は当然に使用後の廃棄に際して自己崩壊若しくは自己分解しえる素材であるとともに、加熱により所要の発泡倍率に発泡しえる発泡性と、包装材として要請される柔軟性を初め緩衝性、断熱性、保冷性、吸水性、吸湿性を保持するものが望まれる。【００１９】  これがため発泡塗着材２０の組成成分として、シロキサン及びシラノール塩多分子量溶液２０Ａ及び天然ゴムラテックス２０Ｂが用いられるもので、シロキサン及びシラノール塩多分子量溶液２０Ａは、珪酸ナトリウム溶液所謂水ガラスを縮合させてその分子量（重量平均）として略４，０００乃至６，０００程度に多分子量化させたシロキサン及びシラノールとの錯化合物態様のものである。そして該シロキサン及びシラノール塩多分子量溶液２０Ａのみで加熱発泡させて形成される発泡層２では、酸化珪素態の無機質発泡構造のため柔軟性に欠け且緩衝性も発揮できない。【００２０】  そこで自己崩壊性若しくは自己分解性を保持し、且シロキサン及びシラノール塩多分子量溶液２０Ａとの混合性に優れ形成される発泡層２に十分な柔軟性と弾性による緩衝性を保持させるため、天然ゴムラテックス２０Ｂがシロキサン及びシラノール塩多分子量溶液２０Ａに対して１０乃至５０重量％割合で混合されている。
かかる場合において、天然ゴムラテックス２０Ｂの混合割合は、発泡層２に十分な柔軟性や緩衝性を付与せしめるうえからは略２５乃至５０重量％の混合が望ましく、且一般的な包装材若しくは梱包材として要請される柔軟性や緩衝性を発揮させる場合では、略１０乃至３０重量％程度の混合が目安となる。そして天然ゴムラテックス２０Ｂの混合割合が１０重量％以下では柔軟性並びに緩衝性が十分に発揮されず、且５０重量％を超えた混合量になると、発泡形成に支障が生ずる危険があることに留意すべきである。【００２１】  発泡塗着材２０の分解性基材１への塗着の厚さは使用される分解性基材１の性状や使用目的によっても異なるが、比較的軽量の被包装物の包装材としての使用途では分解性基材１に薄葉紙や家庭用薄葉紙からなる紙素材を用いたうえ、その一側面に塗着厚で略１０乃至３０μｍ程度に塗着することが望ましく、更に多重の被包装物を包装し若しくは梱包する場合の包装材としてはクラフト紙の如く強靭な紙素材を用いたうえ、その一側面に塗着厚で略３０乃至１００μｍ程度の塗着をなしたうえ、加熱により略５乃至３０倍程度に発泡させるものである。
かかる場合に加熱発泡に際しての加熱温度としては略２００℃乃至２４０℃程度が発泡性及び発泡加工における作業性のうえから望ましいが、高速度で量産化の場合には更に適宜の高温度が用いられる。
加えて加熱発泡に際しては形成される発泡層２の均質な形成のうえからは、発泡層２の発泡と同時に適宜の圧力を以って加圧させる加熱加圧発泡が望ましい。【００２２】  図３は本発明多機能包装材の製造方法３の例示図であって、同図３において所要の長さに巻回されてなる分解性基材１を、引張ロール３Ａ、３Ａにより所要の速度で引出し、且該引張ロール３Ａ、３Ａと等速度で回転する塗着ロール３Ｂにホッパー３Ｃが設けられてなり且該ホッパー３Ｃ内には発泡塗着材２０が所要量収納されてなるとともに、該発泡塗着材２０はホッパー３Ｃの下端より塗着ロール３Ｂ表面に供給されたうえ、該塗着ロール３Ｂ表面と接触する分解性基材１の一側面１Ａに塗着がなされる。【００２３】  かくして分解性基材１の一側面１Ａに発泡塗着材２０が塗着されたる後は引張ロール３Ａや塗着ロール３Ｂと略等速で回転し、且十分な熱容量を有する加熱ロール３Ｄに加圧接触させることにより、塗着された発泡塗着材２０が加熱発泡され分解性基材１の一側面１Ａに発泡層２が一体的に形成され本発明４が作成される。
かかる場合において加熱ロール３Ｄの下方には、塗着ロール３Ｂにより分解性基材１の一側面１Ａに塗着される発泡塗着材２０の塗着厚の多少に合せて、加熱ロール３Ｄとの加圧接触度合を調整させるための可動可能な調整ロール３Ｅが設けられている。
而して分解性基材１の一側面１Ａに所要の厚さと発泡倍率で発泡層２が形成された本発明４は引取ロール３Ｆ、３Ｆで引取られたうえ所要の長さを以って巻取ロール３Ｇに巻取りされる。【００２４】  図４は分解性基材の内側面に発泡層が形成された本発明４Ａの説明図であって、分解性基材１、１は前記の如く自己崩壊性若しくは自己分解性を有する洋紙や和紙等の紙素材或いはパルプや綿、麻等天然繊維を用いた不織布素材若しくは生分解性樹脂よりなるフィルム素材等が用いられる。
そしてかかる分解性基材１、１の内側面に発泡層２が形成される本発明４Ａは、二枚の分解性基材１、１の相互を発泡塗着材２０で仮着させ、而して所要温度で加熱し所要の厚さと発泡倍率に発泡させ若しくは所要の加熱と加圧を付加させることにより所要の厚さと発泡倍率で簡便に形成することができる。【００２５】  図５は分解性基材の外側両面に発泡層が形成された本発明４Ｂの説明図であって、当然に分解性基材１は前記の如く自己崩壊性や自己分解性を有する紙素材や、天然繊維よりなる不織布素材若しくは生分解性樹脂からなるフィルム素材が使用される。
そして該分解性基材１の外側両面には、所要の厚さを以って発泡塗着材２０を塗着させたうえ、その両側面より所要の温度で加熱し若しくは加熱加圧して所要の厚さと発泡倍率に発泡させた発泡層２が一体的に形成させてなるものである。
【産業上の利用可能性】
【００２６】  本発明はその保持する多機能を活用して極めて広範囲の被包装物の包装材や梱包材として使用できるばかりか、優れた保温性と廃棄性を活かして農業用マルチングシートや強い吸湿性を活かして押入れや衣裳ケースの吸湿シートとしても利用できる。
【図面の簡単な説明】
【００２７】
【図１】  一側面に発泡層が形成された本発明の説明図である。
【図２】  発泡塗着材の説明図である。
【図３】  本発明の製造方法の例示図である。
【図４】  分解性基材の内側面に発泡層が形成された本発明の説明図である。
【図５】  分解性基材の外側両面に発泡層が形成された本発明の説明図である。
【符号の説明】
【００２８】  １    分解性基材
１Ａ  分解性基材の一側面
２    発泡層
２０    発泡塗着材
２０Ａ  シロキサン及びシラノール塩多分子量溶液
２０Ｂ  天然ゴムラテックス
３    本発明の製造方法
３Ａ  引張ロール
３Ｂ  塗着ロール
３Ｃ  ホッパー
３Ｄ  加熱ロール
３Ｅ  調整ロール
３Ｆ  引取ロール
３Ｇ  巻取ロール
４    本発明
４Ａ  分解性基材の内側面に発泡層が形成された本発明
４Ｂ  分解性基材の外側両面に発泡層が形成された本発明
【図１】
2006168826.tif 000003
【図２】
2006168826.tif 000004
【図３】
2006168826.tif 000005
【図４】
2006168826.tif 000006
【図５】
2006168826.tif 000007